Brevet FR2722813A1 — publié le 19960126

L'invention concerne une plaque destinée à constituer une paroi visible d'un bâtiment. Le but de l'invention est de fournir une plaque qui soit légère tout en pouvant avoir une grande dimension supérieure au m2, qui soit suffisamment résistante pour ne pas se déformer et qui présente une couleur résistant dans le temps et qui puisse être choisie dans une large gamme. I1 n'est pas facile de concilier ces exigences. Après de nombreuses recherches, on a trouvé qu'il est possible d'y satisfaire au moyen d'une plaque combinant les caractéristiques suivantes - la plaque est en béton, ce béton étant choisi pour avoir une résistance à la compression supérieure à 100 mégaPascals - la plaque est une plaque mince d'épaisseur comprise entre environ 1 cm et environ2 cm; - la plaque comporte un revêtement réalisé par fusion et durcissement sur la plaque d'une poudre thermodurcissable. On a développé depuis quelques années des bétons dits à très haute performance qui ont des résistances à la compression pouvant dépasser 100 mégaPascals. Plus récemment. on a développé des bétons de poudres réactives comprenant ou non des charges fibreuses. en particulier des fibres métalliques, de polymères, de verre ou de carbone, qui présentent des résistances à la compression pouvant être très supérieures à 100 mégaPascals. Ces formulations de béton. connues de l'homme de métier. sont utilisables pour fabriquer un panneau de faible épaisseur. c'està-dire de 1 cm à 2 cm environ et cependant suffisamment résistant. A titre d'exemples, on donnera ci-après deux formulations convenant aux fins de la présente invention. Dans la première réalisation. le mélange pour béton comprend pour 100 parties en poids de ciment, 60 à 150 (ou mieux 80 à 130) parties en poids de sable fln ayant une grosseur de grains moyenne de 150 à 400 micromètres, 10 à 40 (ou mieux 20 à 30) parties en poids de silice amorphe ayant de préférence une grosseur de grains inférieure à 0,5 micromètres, 10 à 80 (ou mieux 15 à 40) parties en poids de fibres métalllques ayant une longueur moyenne comprise entre 10 et 14 mm, au moins 0,5 partie en poids (extrait sec) d'un agent dispersant, des adjuvants éventuels, et 10 à 30, de préférence 10 à 24, et encore mieux 12 à 20 parties en poids d'eau. Dans une deuxième réalisation, le mélange pour béton comprend les proportions suivantes exprimées en partie en poids: a) pour 100 p de ciment Portland, b) 30 à 100 p. ou mieux 40 à 70 p. de sable fin ayant une grosseur de grains d'au moins 150 micromètres. c) 10 à 40 p. ou mieux 20 à 30 p. de silice amorphe ayant une grosseur de grains inférieure à 0.5 micromètres. d) 20 à 60 p, ou mieux 30 à 50 p, de quartz broyé ayant une grosseur de grains inférieure à 10 micromètres, e) 25 à 100 p. ou mieux 45 à 80 p, de laine d'acier, f) un fluidifiant. g) éventuellement d'autres adjuvants, h) 13 à 26 p, ou mieux 15 à 22 p. d'eau. Avec cette deuxième formulation. il est préférable de cuire le béton à une température supérieure à 250"C. Selon l'invention. on fabrique avec ces bétons des plaques ayant une épaisseur de 15 mm environ et une surface supérieure à 2 m2. De telles plaques sont légères et manipulables et présentent une résistance à la compression supérieure, voire très supérieure à 100 mégaPascals, selon le dosage. Pour colorer la plaque, on projette sur la plaque une poudre thermodurcissable de couleur appropriée et on cuit la poudre sur la plaque, par exemple à une température de 1800C. ce que la plaque supporte sans inconvénient. L'utilisation de poudres thermodurcissables, notamment de poudre polyester. est connue dans le bâtiment depuis plusieurs années mais leurs appllcations étaient limitées jusqu'à présent au revêtement de subjectiles métalliques, comme l'aluminium. l'acier ou les métaux galvanisés. La projection des ces poudres est généralement obtenue par un procédé électro-statique, que l'on peut mettre en oeuvre dans la présente invention en disposant une plaque conductrice contre la plaque en béton, à l'opposé de la face à revêtir. On passe ensuite la plaque au four à une température comprise entre 140"C et 220"C pour fondre et polymériser la poudre. Pour constituer une paroi. on assemble les plaques par l'un quelconque des dispositifs en soi connus permettant de constituer par exemple un parement auto-porteur ou fixé à un support. REVENDICATIONS 1. Plaque pour constituer une paroi visible d'un bâtiment, caractérisée en ce qu'elle présente les caractéristiques suivantes - la plaque est en béton. ce béton étant choisi pour avoir une résistance à la compression supérieure à 100 mégaPascals - la plaque est une plaque mince d'épaisseur comprise entre environ 1 cm et environ 2 cm, - la plaque comporte un revêtement réalisé par fusion et durcissement sur la plaque d'une poudre thermodurcissable. 2. Plaque selon la revendication 1 dans laquelle le béton est un béton de poudres réactives. 3. Plaque selon la revendication 2 dans laquelle le béton comprend des charges fibreuses choisies parmi les fibres métalliques. les fibres de verre, les fibres polymères et les fibres de carbone.